FR 2675513 A1 19921023 FR 9104843 A 19910419 PROCEDE D'INCORPORATION DE PIGMENTS PHOTOLUMINESCENTS DANS UN LIANT L'invention concerne un procédé d'incorporation de pigments photoluminescents dans un liant pour réaliser des revêtements ou des matériaux photoluminescents dans la masse. Lorsque l'on veut mélanger des pigments photoluminescents dans une résine, chaque pigment est entouré d'une faible couche d'air qui se comporte comme une sorte de micro-bulle qui l'isole partiellement ou non du liant. Lorsqu'il y a apport d'air dans le liant, quelle que soit sa nature, il se produit une réaction chimique immédiate ou non, entre l'air et le liant du fait que l'air est toujours plus ou moins chargé d'humidité en fonction des conditions extérieures (pluvieuses ou seches). C'est celle-ci qui réagit avec le liant. L'humidité peut agir parfois plus rapidement sur le liant que sur les pigments suivant la nature de celui-ci. Lorsque l'énergie lumineuse excite le pigment, elle dégage de la chaleur qui vaporise l'humidité. I1 se produit alors un gaz dont la nature dépend de celle du liant et du pigment, en général H2 S. I1 a pour effet le grisonnement puis le noircissement du mélange. I1 en résulte que le pigment n'a plus aucun effet photoluminescent. L'aspect extérieur du revêtement se transforme plus ou moins rapidement et devient sale et irrégulier. Ce phénomène est beaucoup plus rapide pour les revêtements exposés au soleil du fait du dégagement d'énergie beaucoup plus grand que dans les salles ou il est simplement exposé à la lumière artificielle. Cet inconvénient a empéché le développement de ce genre de revêtement ou autres applications de matériau photoluminescent, du fait qu'il le rend rapidement inopérant. Le procédé de realisation de melanges photoluminescents selon l'invention a pour objet de supprimer cet inconvénient. I1 comporte les phases suivantes: étuvage des pigments, mouillage des pigments au moyen d'un agent mouillant ou d'un agent de pontage, mélange de la pâte obtenue avec le liant. L'avantage du procédé réside dans le fait qu'il permet l'obtention de produits photoluminescents teintés dans la masse conservant durablement leur capacité photoluminescente pour un très faible cout supplémentaire. L'invention est décrite en détail dans le texte qui suit donnant des exemples non limitatifs de l'invention. Le procédé met en oeuvre les phases suivantes: 1 - Etuvage des pigments pour les assecher à un taux de siccité préférablement de l'ordre de Ph ±10, 2 - Mouillage des pigments dans un malaxeur à basse vitesse ou manuellement suivant les quantités, dans un agent mouillant ou de pontage dont le choix est dépendant de la nature du liant. Ledit mouillage transforme les pigments en une pâte concentrée. Le mélange est préférablement effectué pendant que les pigments sont chauds, à environ 50 , car le mouillage s'effectue plus facilement et plus rapidement, la chaleur liquéfiant l'agent de pontage ou l'agent mouillant. 3 - Mélange de la pâte, obtenue dans la seconde phase, au liant et éventuellement aux autres agents et charges constituant le matériau à obtenir. I1 est indispensable que cette phase de mélange n'introduise pas d'air pendant le malaxage. Un agent debulleur peut être rajouté pendant cette phase pour permettre le dégagement éventuel des micro-bulles d'air qui auraient cependant pu s'introduire. 4 - Stockage du mélange en fûtes ou en boîtes ou utilisation directe sur chantier ou en usine suivant le type de produit à obtenir, matériau photoluminescent de revêtement en couches minces ou épaisses ou en carrelages, ou encore en moulage, extrusion, pultrusion, calendrage ou autres. L'Agent de pontage peut être par exemple à base de "silan" produit par "Union Carbide" ou un produit similaire. Le pourcentage de l'agent de pontage dépend de son pouvoir mouillant sur les pigments. I1 change suivant la nature du liant et du produit à obtenir. REVENDICATIONS: 1 - Procédé d'incorporation de pigments photoluminescents dans un liant destiné à la fabrication de produits photoluminescents teintés dans la masse, caractérisé en ce qu'il comporte les phases suivantes: - étuvage des pigments pour les assécher à un taux de siccité préférablement de l'ordre de ph ±10, - mouillage à chaud des pigments dans un malaxeur à basse vitesse ou manuellement suivant les quantités, dans un agent mouillant dont le choix est dépendant de la nature du liant, en ce que ledit mouillage transforme les pigments en une pâte concentrée, - mélange de la pâte concentrée, obtenue dans la seconde phase, au liant et éventuellement aux autres agents et charges constituant le matériau à obtenir, adjonction d'un agent débulleur, - stockage du mélange en futs ou en boîtes ou utilisation directe sur chantier ou en usine suivant le type de produit à obtenir, matériau photoluminescent de revêtement en couches minces ou épaisses ou en carrelages, ou encore en moulage, extrusion, pultrusion, calendrage. 2 - Procédé selon la revendication 1, caractérisé en ce que l'agent de mouillage des pigments dans un malaxeur à basse vitesse ou manuellement suivant les quantités, est un agent de pontage dont le choix est dépendant de la nature du liant. 3 - Procédé selon la revendication 1, caractérise en ce que l'agent de mouillage des pigments est introduit préférablement à une température d'environ 50 dans le liant. 4 - Procéde selon les revendications 1 et 3, caractérisé en ce que l'agent de pontage est à base de "silan" produit par "Union Carbide", en ce que le pourcentage du dosage de l'agent de pontage dépend de son pouvoir mouillant sur les pigments, de la nature du liant et du produit à obtenir.